(57)【要約】      （修正有）【課題】水性インキを用いた文字隠蔽用接着組成物を提供する。【解決手段】黒色着色材と、粘着剤と、水と、からなり、前記粘着剤として、ケン化度が７８．５〜８９．０ｍｏｌ％であるポリビニルアルコールを含有することを特徴とする文字隠蔽用接着組成物。また、前記文字隠蔽用接着組成物全量に対して、前記黒色着色材を３〜７重量％、前記ポリビニルアルコールを１０〜１３重量％含有することを特徴とする文字隠蔽用接着組成物。【選択図】なし【特許請求の範囲】
【請求項１】
黒色着色剤と、粘着剤と、水と、からなり、
前記粘着剤として、ケン化度が７８．５〜８９．０ｍｏｌ％であるポリビニルアルコールを含有することを特徴とする文字隠蔽用接着組成物。
【請求項２】
前記文字隠蔽用接着組成物全量に対して、前記黒色着色材を３〜７重量％、前記ポリビニルアルコールを１０〜１３重量％含有することを特徴とする請求項１に記載の文字隠蔽用接着組成物。
【発明の詳細な説明】
【技術分野】
【０００１】
本発明は、水性インキを用いた文字隠蔽用接着組成物に関するものである。
【背景技術】
【０００２】
トナー印刷や手書き筆記されたプライバシー情報（個人情報）の漏洩を防止する手段として、隠蔽したい情報の上に情報隠蔽用接着組成物を塗布した後、紙を折り曲げて貼り合わせることによって覆い隠し、接着組成物の乾燥後、折り曲げた箇所を無理やりはがして紙を破ることによって元の情報を読み取りにくくする情報隠蔽用接着組成物は従来から知られている。  
しかし、前記情報隠蔽用接着組成物には、低温環境下で直ぐにゲル化するものがあり、製品性能を維持できないものがあった。
【先行技術文献】
【特許文献】
【０００３】
【特許文献１】特開２００８−２７４１４５号公報
【特許文献１】特開２０１０−２７５４５６号公報
【発明の概要】
【発明が解決しようとする課題】
【０００４】
本発明の目的は、トナー印刷や手書き筆記されたプライバシー情報（個人情報）の漏洩を防止する手段として、隠蔽したいプライバシー情報の上に文字隠蔽用接着組成物を塗布した後、紙を折り曲げて貼り合わせることによって覆い隠し、接着組成物の乾燥後、折り曲げた箇所を無理やりはがして紙を破ることによって元の情報を読み取りにくくする文字隠蔽用接着組成物であって、低温環境下でもゲル化しない、経時安定性の良好な文字隠蔽用接着組成物を提供することである。
【課題を解決するための手段】
【０００５】
上記課題を解決するためになされた第１の発明の文字隠蔽用接着組成物は、黒色着色材と、粘着剤と、水と、からなり、前記粘着剤として、ケン化度が７８．５〜８９．０ｍｏｌ％であるポリビニルアルコールを含有することを特徴とする。
【０００６】
第２の発明は、前記文字隠蔽用接着組成物全量に対して、前記黒色着色材を３〜７重量％、前記ポリビニルアルコールを１０〜１３重量％含有することを特徴とする第１の発明に記載の文字隠蔽用接着組成物である。
【発明の効果】
【０００７】
黒色着色材と、粘着剤と、水と、からなり、前記粘着剤として、ケン化度が７８．５〜８９．０ｍｏｌ％であるポリビニルアルコールを含有することによって、低温環境下でもゲル化せず、経時安定性が良好となる。
また、前記文字隠蔽用接着組成物全量に対して、前記黒色着色材を３〜７重量％、前記ポリビニルアルコールを１０〜１３重量％含有することにより、塗布表面及び裏面からの文字隠蔽性及び、接着組成物乾燥後の接着性が良好となる。
【発明を実施するための形態】
【０００８】
以下、本発明を詳細に説明する。
本発明において用いることのできる黒色着色材は、染料及び顔料を用いることができ、既存のものでも、新規に合成したものでも、適度な色調と濃度とを有するものであれば問題なく用いることができる。
直接染料としては、Ｃ．Ｉ．ダイレクイトブラック １７、同１９、同２２、同３１、同３２、同３８、同５１、同６２、同７１、同７４、同１１２、同１１３、同１５４、同１６８等が挙げられる。
酸性染料としては、Ｃ．Ｉ．アシッドブラック１、同２、同２４、同２６、同３１、４８、５１、同５２、同１０７、同１０９、同１１０、同１１５、同１１９、同１５４、同１５６等が挙げられる。
塩基性染料としては、Ｃ．Ｉ．ベーシックブラック ２、同８等が挙げられる。
顔料としては、従来公知の黒色顔料を使用することができるが、カーボンブラックが好ましい。
他にも天然色素、食用色素、植物色素などの黒色着色剤も用いることができる。
ここで、上記黒色着色材の配合量は、前記文字隠蔽用接着組成物全量に対して３〜７重量％が好ましい。また、経時安定性の点から、黒色染料を用いることが好ましく、中でもアシッドブラック２が安全性の点から最も好ましい。
【０００９】
本発明において用いることのできる水は、純水、蒸留水、ろ過水、水道水などが用いられる。水はインキ全量に対して７５〜８５重量％を用いることができる。
【００１０】
本発明における粘着剤は、ポリビニルアルコール（ＰＶＡ）を用いることができる。
ポリビニルアルコールは、ポリ酢酸ビニルをアルカリ、酸、アンモニア水などで鹸化することにより得られる高分子化合物であり、前記文字隠蔽用接着組成物の経時安定性に良好な、ケン化度約７８．５〜８９．０ｍｏｌ％の部分ケン化型であることが好ましい。これは、いわゆる低ケン化度・中ケン化度のポリビニルアルコール（ＰＶＡ）である。
また、平均重合度は約３００〜２３００が好ましく、更に好ましくは約１５００〜１９００である。
具体的には、ゴーセノールＧＨ２３（重合度約２３００、ケン化度８６．５〜８９．０ｍｏｌ％）、同ＧＨ２０（重合度約２０００、ケン化度８６．５〜８９．０ｍｏｌ％）、同ＧＨ１７（重合度約１７００、ケン化度８６．５〜８９．０ｍｏｌ％）、同ＧＭ１４（重合度約１４００、ケン化度８６．５〜８９．０ｍｏｌ％）、ゴーセノールＧＬ−０３（重合度約３００、ケン化度８６．５〜８９．０ｍｏｌ％）、同ＧＬ−０５（重合度約５００、ケン化度８６．５〜８９．０ｍｏｌ％）、同ＫＨ２０（重合度約２０００、ケン化度７８．５〜８１．５ｍｏｌ％）、同ＫＨ１７（重合度約１７００、ケン化度７８．５〜８１．５ｍｏｌ％）、同ＫＬ−０３（重合度約３００、ケン化度７８．５〜８２．０ｍｏｌ％）、同ＫＬ−０５（重合度約５００、ケン化度７８．５〜８２．０ｍｏｌ％）（以上、日本合成化学（株）製）、クラレポバールＰＶＡ−２０３（重合度約３００、ケン化度８６．５〜８９．５ｍｏｌ％）、同ＰＶＡ−２０４（重合度約４００、ケン化度８６．５〜８９．５ｍｏｌ％）、同ＰＶＡ−２０５（重合度約５００、ケン化度８６．５〜８９．５ｍｏｌ％）ＰＶＡ−２１０（重合度約１０００、ケン化度８８．０ｍｏｌ％）、ＰＶＡ−２１７（重合度約１７００、ケン化度８８．０ｍｏｌ％）、ＰＶＡ−２２０（重合度約２０００、ケン化度８８．０ｍｏｌ％）、ＰＶＡ−２１７ＥＥ（重合度約１７００、ケン化度８８．０ｍｏｌ％）、ＰＶＡ−２１７Ｅ（重合度約１７００、ケン化度８８．０ｍｏｌ％）、ＰＶＡ−２２０Ｅ（重合度約２０００、ケン化度８８．０ｍｏｌ％）、ＰＶＡ−４０３（重合度約３００、ケン化度８０．０ｍｏｌ％）、ＰＶＡ−４０５（重合度約５００、ケン化度８３．０ｍｏｌ％）、ＰＶＡ−４２０（重合度約２０００、ケン化度８１．０ｍｏｌ％）（以上、（株）クラレ製）、デンカポバールＢ−０３（重合度約３００、ケン化度８７〜８９ｍｏｌ％）、同Ｂ−０５（重合度約５００、ケン化度８７〜８９ｍｏｌ％）（以上、電気化学工業（株）製）、ユニチカポバールＵＰ０５０Ｇ（重合度約５００、ケン化度約８７〜８９ｍｏｌ％、ユニチカ（株）製）などが挙げられ、これらは、１種又は２種以上混合しても使用できる。その使用量は前記文字隠蔽用接着組成物全量に対して１０〜１３重量％が好ましい。
【００１１】
またその他に必要であれば、前記文字隠蔽用接着組成物に、ｐｈ調整剤、染料溶解助剤、浸透剤、水酸化アンモニウム・水酸化ナトリウム・尿素・ポリビニルアルコールなどの粘度調整剤、蒸発性・染料溶解性・にじみ防止性等を考慮して多価アルコール等を適宜配合してもよい。
【００１２】
以下、本発明を実施例により更に詳細に説明する。
黒色着色材と、ポリビニルアルコール（ＰＶＡ）と、水とからなる文字隠蔽用接着組成物の具体的な実施例を表１に示す。
2015196746.tif 000002
【００１３】
表１に示す実施例１から実施例４のポリビニルアルコール（ＰＶＡ）にはゴーセノールＧＨ１７（重合度約１７００、ケン化度８６．５〜８９．０ｍｏｌ％）を使用し、実施例５から実施例６のポリビニルアルコール（ＰＶＡ）にはゴーセノールＫＨ１７（重合度約１７００、ケン化度７８．５〜８１．５ｍｏｌ％）を使用した。
また、ポリビニルアルコール（ＰＶＡ）としてゴーセノールＡＨ１７（重合度約１７００、ケン化度９７．０〜９８．５ｍｏｌ％）を配合したものを比較例１、比較例２とした。
黒色着色剤としては、黒色染料アシッドブラック２を使用した。
塗布時・製造時の取扱い性を考慮すると、文字隠蔽用接着組成物の粘度は、１６００ｍＰａ・ｓ〜１４０００ｍＰａ・ｓが好ましい。
【００１４】
実施例１から実施例６および比較例１から比較例２の文字隠蔽用接着組成物を用いて、次のように経時保存試験、文字隠蔽試験、接着力試験を行った。
経時保存試験は、−２０℃・５℃・室温・５０℃・６０℃の環境下に１ヶ月保存後の、外観変化、色変化、粘度変化の有無を確認した。変化がなければ良好とした。
また、文字隠蔽性試験は、印刷ラベルに印刷した文字上に文字隠蔽用接着組成物を塗布（約０．０４ｇ／ｃｍ２）し、塗布直後の印刷文字の隠蔽性及び貼り合せた際の印刷文字の隠蔽性を、表面・裏面から目視確認した。印刷文字が視認不能であれば、隠蔽性良好とした。試験環境は、温度２０℃湿度６５％で行った。
また、接着力試験は、印刷ラベル（ＰＰＣ用紙６０×３０ｍｍ）に印刷した文字上の３０×３０ｍｍ（９００ｍｍ２）部分に文字隠蔽用接着組成物を均質に塗布し、５分間放置後、両端から均一に力が加わるようにして静かに引っ張ったときの用紙の破損状態及び印刷文字の判読可否を目視確認した。用紙が破れ、印刷文字が判読不可の場合接着性良好とした。試験環境は、温度２０℃湿度６５％で行った。
【００１５】
経時保存試験の結果から、ケン化度が高い（ケン化度９７．０〜９８．５ｍｏｌ％）ポリビニルアルコール（ＰＶＡ）を用いると−２０℃１２時間後にゲル化し、低温保存性が悪かった。しかし、ケン化度が７８．５〜８９．０ｍｏｌ％であれば低温保存性良好な結果を得た。
【００１６】
以上、現時点において、もっとも、実践的であり、かつ好ましいと思われる実施形態に関連して本発明を説明したが、本発明は、本願明細書中に開示された実施形態に限定されるものではなく、請求の範囲および明細書全体から読み取れる発明の要旨あるいは思想に反しない範囲で適宜変更可能であり、そのような変更を伴う文字隠蔽用接着組成物もまた技術的範囲に包含されるものとして理解されなければならない。